(57)【要約】【課題】  手すりベルトの表面と保護膜との高い密着性を確保しつつ、高い光沢度を得ることができ、更には作業時間を短縮することができる手すりベルトのコーティング方法を得る。【解決手段】  手すりベルトのコーティング方法にあって、手すりベルトの表面を洗浄した後、手すりベルトの表面にイソシアネートをプライマー塗布する工程と、プライマー塗布後、プライマー塗布面に水系ウレタン樹脂を主成分とするコーティング剤を塗布する工程を含むものとした。【選択図】なし【特許請求の範囲】
【請求項１】
手すりベルトのコーティング方法であって、手すりベルトの表面にイソシアネートを含むプライマーを塗布する工程と、プライマーの塗布後、プライマーの塗布面に水系ウレタン樹脂を主成分とするコーティング剤を塗布する工程を含むことを特徴とする手すりベルトのコーティング方法。
【請求項２】
手すりベルトのコーティング方法であって、手すりベルトの表面に、水系ウレタン樹脂を主成分とするコーティング剤にイソシアネートを添加したものを塗布する工程を含むことを特徴とする手すりベルトのコーティング方法。
【請求項３】
手すりベルトのコーティング方法であって、手すりベルトの表面にイソシアネートを含むプライマーを塗布する工程と、プライマーの塗布後、プライマーの塗布面に、水系ウレタン樹脂を主成分とするコーティング剤にイソシアネートを添加したものを塗布する工程を含むことを特徴とする手すりベルトのコーティング方法。
【請求項４】
前記水系ウレタン樹脂を主成分とするコーティング剤に添加する前記イソシアネートの添加量は、前記水系ウレタン樹脂を主成分とするコーティング剤が１００重量部に対し前記イソシアネートが０．１〜５０重量部であることを特徴とする請求項２又は３に記載の手すりベルトのコーティング方法。
【発明の詳細な説明】
【技術分野】
【０００１】
本発明は、エスカレータ、動く歩道等の手すりベルト表面を保護し美観を維持するための手すりベルトのコーティング方法に関する。
【背景技術】
【０００２】
一般に、百貨店やホームセンター、公共施設や駅舎など多くの場所に設置されているエスカレータや動く歩道等の手すりベルト表層部の素材は、ウレタンゴムまたはＣＳＭ（クロロスルホン化ポリエチレン）ゴム製となっている。
この手すりベルトには、多くの場合、ベルト基材の劣化を防止するとともに美観や清潔感を出すためコーティング剤が塗布され、手すりベルトの表面に保護膜が形成されている。
エスカレータ、動く歩道等の手すりベルトは、送りローラに狭圧され、さらに屈曲しながら駆動されるため、送りローラの摩擦や手すりベルト自体の屈曲により保護膜が手すりベルトから剥離するおそれがあるため、手すりベルトとの高い密着性が要求される。
【０００３】
従来、手すりベルトと保護膜との密着性を高める方法として、粒度＃１５０〜＃４００の研磨材により手すりベルトの表面を研磨し、ベルト表面に２〜３μｍの山谷を形成した後、粒度＃５００〜＃６００の研磨材により手すりベルトの表面を研磨して、２〜３μｍの山谷の斜面に更に０．３〜０．５μｍの山谷を形成することによりアンカー効果による保護膜との密着性を図った手すりベルトのコーティング方法が提案されている（例えば、特許文献１参照。）。
【０００４】
しかし、手すりベルトの表面を研磨することにより手すりベルトの表面と保護膜との高い密着性が得られるが、光沢が悪化してしまうことになり、光沢を出そうとするとコーティング剤の塗布回数を多くしなければならないといった問題があった。
【０００５】
かかる問題を解決するものとして、ウレタン樹脂製基材からなるハンドレール（手すりベルト）の表面を洗浄し、洗浄後のハンドレールの表面を耐水ペーパーを用いて４００番、６００番、８００番の順で粗研磨し、粗研磨した表面を１５００番以上の耐水ペーパーで磨きあげ、磨き上げた表面にシランカップリング剤を塗布し、シランカップリング剤を塗布した表面に水系ウレタン樹脂を塗布し、水系ウレタン樹脂を塗布した後に発熱灯を照射して乾燥させるようにしたハンドレールのコーティング方法が開示されている（例えば、特許文献２参照）。
【先行技術文献】
【特許文献】
【０００６】
【特許文献１】特開平３−７９６８９号公報
【特許文献２】特開２０１８−５８６８５号公報
【発明の概要】
【発明が解決しようとする課題】
【０００７】
しかしながら、特許文献２に記載のコーティング方法によれば、ハンドレールの粗研磨した表面を１５００番以上の耐水ペーパーで磨きあげることによるアンカー効果不足による水系ウレタン樹脂膜との密着性の低下を補うためにシランカップリング剤をプライマーとして塗布しているが、アンカー効果不足による水系ウレタン樹脂膜との密着性の低下を補う程度であり、密着性は不十分であった。
また、ハンドレールの粗研磨した表面を１５００番以上の耐水ペーパーで磨きあげてもハンドレールの表面には研磨痕が残り、光沢への影響は解消されない。
【０００８】
本発明者等は、手すりベルトと保護膜の密着性と光沢性を両立させる手すりベルトのコーティング方法について試験を重ねた結果、イソシアネートを含むプライマーを塗布する、若しくは水系ウレタン樹脂を主成分とするコーティング剤にイソシアネートを添加したものを塗布することを見出し、本発明を完成するに至った。
【０００９】
本発明の目的とするところは、手すりベルトの表面と保護膜との高い密着性を確保しつつ、高い光沢度を得ることができ、更には作業時間を短縮することができる手すりベルトのコーティング方法を提供することにある。
【課題を解決するための手段】
【００１０】
上記の課題を解決するため、請求項１に記載の発明は、手すりベルトのコーティング方法であって、手すりベルトの表面にイソシアネートを含むプライマーを塗布する工程と、プライマーの塗布後、プライマーの塗布面に水系ウレタン樹脂を主成分とするコーティング剤を塗布する工程を含むことを特徴とする。
【００１１】
請求項１に記載の発明によれば、手すりベルトの表面にイソシアネートを含むプライマーを塗布し、プライマーの塗布面に水系ウレタン樹脂を主成分とするコーティング剤を塗布するので、イソシアネートにより手すりベルトの表面と保護膜との高い密着性を確保することができる。
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによってもコーティング作業時間の短縮が図れる。
【００１２】
請求項２に記載の発明は、手すりベルトのコーティング方法であって、手すりベルトの表面に、水系ウレタン樹脂を主成分とするコーティング剤にイソシアネートを添加したものを塗布する工程を含むことを特徴とする。
【００１３】
請求項２に記載の発明によれば、手すりベルトの表面に、水系ウレタン樹脂を主成分とするコーティング剤にイソシアネートを添加したものを塗布するので、コーティング剤に添加されているイソシアネートにより手すりベルトの表面と保護膜との高い密着性を確保することができる。
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによっても作業時間を短縮できる。
さらには、手すりベルトの表面に、水系ウレタン樹脂を主成分とするコーティング剤にイソシアネートを添加したものを塗布するので、プライマーを塗布する工程が無くなり、その分作業を短縮できる。
【００１４】
請求項３に記載の発明は、手すりベルトのコーティング方法であって、手すりベルトの表面にイソシアネートを含むプライマーを塗布する工程と、プライマーの塗布後、プライマーの塗布面に、水系ウレタン樹脂を主成分とするコーティング剤にイソシアネートを添加したものを塗布する工程を含むことを特徴とする。
【００１５】
請求項３に記載の発明によれば、手すりベルトの表面にイソシアネートを含むプライマーを塗布する工程と、プライマーの塗布後、プライマーの塗布面に、水系ウレタン樹脂を主成分とするコーティング剤にイソシアネートを添加したものを塗布するので、水系ウレタン樹脂を主成分とするコーティング剤に添加するイソシアネートのコーティング剤に対する比率が小さくてもベルトの表面と保護膜との高い密着性を確保することができる。
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによっても作業時間を短縮できる。
【００１６】
請求項４に記載の発明は、請求項２又は３に記載の、前記水系ウレタン樹脂を主成分とするコーティング剤に添加する前記イソシアネートの添加量は、前記水系ウレタン樹脂を主成分とするコーティング剤が１００重量部に対し前記イソシアネートが０．１〜５０重量部であることを特徴とする。
【００１７】
請求項４に記載の発明によれば、前記水系ウレタン樹脂を主成分とするコーティング剤に添加する前記イソシアネートの添加量は、前記水系ウレタン樹脂を主成分とするコーティング剤が１００重量部に対し前記イソシアネートが０．１〜５０重量部であるので、前記水系ウレタン樹脂を主成分とするコーティング剤に添加されている前記イソシアネートにより手すりベルトの表面と保護膜との高い密着性を確保することができる。
【発明の効果】
【００１８】
以上のように、本発明に係る手すりベルトのコーティング方法によれば、手すりベルトの表面と保護膜との高い密着性を確保しつつ、高い光沢度を得ることができ、更には作業時間を短縮することができる。
【発明を実施するための形態】
【００１９】
以下、本発明に係る手すりベルトのコーティング方法を実施するための形態の一例を説明する。
【００２０】
先ず、本発明に係る手すりベルトのコーティング方法の実施の形態の第１例を説明する。
第１例の手すりベルトのコーティング方法は、手すりベルトの表面にイソシアネートを含むプライマーを塗布する工程と、プライマーの塗布後、プライマーの塗布面に水系ウレタン樹脂を主成分とするコーティング剤を塗布する工程を含むものであり、以下に詳細に説明する。
【００２１】
第１例では、プライマーを塗布する前に、手すりベルトの表面の洗浄を行う。手すりベルトは、その表層部の素材がウレタンゴムまたはＣＳＭ（クロロスルホン化ポリエチレン）ゴムとなっており、第１例ではウレタンゴム製となっている。手すりベルトの表面の洗浄にあっては、本例では、手すりベルトの表面に洗浄液を塗布し汚れを除去した後、汚れた洗浄液を布、スポンジ等で拭き取り、水を含浸させた布で表面を水拭きする。この洗浄に用いられる洗浄液は特に限定されるものではなく、非イオン界面活性剤、陰イオン界面活性剤、陽イオン界面活性剤等の界面活性剤、有機溶剤、金属イオン封鎖剤、ｐＨ調整剤等を含有するものを挙げることができる。
なお、プライマーを塗布する前の手すりベルトの表面の洗浄は必須の工程ではなく、例えば、新しく交換された手すりベルトにコーティングを行う場合は手すりベルトの表面の洗浄を省略することができる。
また、第１例では、プライマーの塗布前の手すりベルトの表面に粗面を形成するための研磨工程を行わないが、本願発明は必要に応じて、プライマーの塗布前に手すりベルト表面の研磨を行うことができる。
【００２２】
手すりベルトの表面の洗浄の完了後、イソシアネートを含むプライマーを手すりベルトの表面に塗布する。ここで、本願のイソシアネートを含むプライマーとは、イソシアネートと他の成分からなるプライマーだけではなく、イソシアネートのみからなるプライマーも含む。他の成分としては水、有機溶剤があり、イソシアネートを希釈している。
プライマーに使用するイソシアネートとしては、１分子当たり２個以上のイソシアネート基を有するものであれば特に限定されない。使用するイソシアネート中のイソシアネート基は、保護基を有するイソシアネート基であってもよく、例えばブロック剤処理等により一時的にイソシアネート基が保護された態様のイソシアネート再生型官能基を形成するものであってもよい。使用するイソシアネートの例としては、トリレンジイソシアネートやキシリレンジイソシアネート等の芳香族ポリイソシアネート、イソホロンジイソシアネート等の脂環族イソシアネート、ヘキサメチレンジイソシアネート等の脂肪族ポリイソシアネートの内から１種又は２種以上を組み合わせて使用することができる。より、詳細には、ブチレンジイソシアネート、ヘキサメチレンジイソシアネート等の低級脂肪族ポリイソシアネート；ジクロペンチレンジイソシアネート、シクロへキシレンジイソシアネート、イソホロンジイソシアネート等の脂環族ポリイソシアネート；２，４−トリレンジイソシアネート、４，４’−ジフェニルメタンジイソシアネート、キシリレンジイソシアネート、ポリメチレンポリフェニルジイソシアネート等の芳香族ジイソシアネート；トリメチロールプロパン／トリレンジイソシアネート３量体付加物（東ソー株式会社製、商品名「コロネートＬ」）、トリメチロールプロパン／ヘキサメチレンジイソシアネート３量体付加物（東ソー株式会社製、商品名「コロネートＨＬ」）、ヘキサメチレンジイソシアネートのイソシヌレート体（東ソー株式会社製、商品名「コロネートＨＸ」）等のイソシアネート付加物；ポリエーテルポリイソシアネート、ポリエステルポリイソシアネート等のポリイソシアネート；これらポリイソシアネートとポリオールとの付加物；および、これらポリイソシアネートを、イソシアヌレート結合、ビューレット結合、アロファネート結合等により多官能化したポリイソシアネート；等を使用することができる。
イソシアネートは水に溶解または分散可能なイソシアネートが好ましく、水分散性または自己乳化型のイソシアネートが好適に用いられる。
【００２３】
プライマーの塗布後、プライマーの塗布面に保護膜形成用の水系ウレタン樹脂を主成分とするコーティング剤を塗布し乾燥させる。
水系ウレタン樹脂は、通常、乳化剤の存在の下に予めジオールとジイソシアネートさらに必要に応じてジメチロールアルカン酸等を反応させて得られるウレタンプレポリマーを水中に分散させながら、強制乳化または自己乳化することにより得られるディスパージョンである。
【００２４】
第１例では、コーティング剤として、特開２００２−３３８８９８号公報に開示されている、配合物の成膜時の破断強度が２０Ｎ／ｍｍ２  以上であり且つ破断伸びが１００％以上であるウレタン系の水系樹脂を主成分とし、可塑剤、造膜助剤、ぬれ剤等が適宜添加されたコーティング剤が使用されている。
【００２５】
手すりベルトの表面へのコーティング剤の塗布にあっては特に限定されず、一般的な刷毛、ローラ、スプレー等を用いた公知の塗布手段によって行われる。また、乾燥の手段にあっても、自然乾燥など公知の乾燥手段が用いられるが、乾燥空気を吹き付けることにより乾燥させる場合には、短時間で乾燥して保護膜を形成することができるため、コーティング作業における作業時間の短縮が可能となる。また、重ね塗りの回数は特に限定されるものではないが、作業時間と光沢度との兼ね合いから２、３回程度が好ましい。
【００２６】
上記した第１例の手すりベルトのコーティング方法によれば、手すりベルトの表面にイソシアネートを含むプライマーを塗布し、プライマーの塗布面に水系ウレタン樹脂を主成分とするコーティング剤を塗布するので、イソシアネートにより手すりベルトの表面と保護膜との高い密着性を確保することができる。
【００２７】
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
【００２８】
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによってもコーティング作業時間の短縮が図れる。
【００２９】
本発明に係る手すりベルトのコーティング方法の実施の形態の第２例を説明する。
第２例の手すりベルトのコーティング方法は、手すりベルトの表面を洗浄する工程と、手すりベルトの表面を洗浄した後、手すりベルトの表面に水系ウレタン樹脂を主成分とするコーティング剤にイソシアネートを添加したものを塗布する工程を含むものであり、以下に詳細に説明する。
【００３０】
第２例と第１例との違いは、第１例では手すりベルトの表面にイソシアネートを含むプライマー塗布した後、プライマーの塗布面に水系ウレタン樹脂を主成分とするコーティング剤を塗布するのに対し、第２例では手すりベルトの表面に、水系ウレタン樹脂を主成分とするコーティング剤にイソシアネートを添加したものを塗布する点だけである。
【００３１】
水系ウレタン樹脂に添加するイソシアネートの添加量は、水系ウレタン樹脂を主成分とするコーティング剤が１００重量部に対しイソシアネートが０．１〜５０重量部、好ましくは３〜３０重量部である。
イソシアネートが０．１重量部未満であると手すりベルトの表面と保護膜とに良好な密着性が得られず、また５０重量部を超えると保護膜が硬くなり曲がりに追随できなくなる。
【００３２】
手すりベルトの表層部の素材、 手すりベルトの表面の洗浄、イソシアネート、水系ウレタン樹脂を主成分とするコーティング剤にあっては、第１例と同様であるので、第１例の説明を援用し説明を省略する。
【００３３】
本発明に係る手すりベルトのコーティング方法の実施の形態の第３例を説明する。
第３例の手すりベルトのコーティング方法は、手すりベルトの表面を洗浄する工程と、手すりベルトの表面を洗浄した後、手すりベルトの表面にイソシアネートを含むプライマーを塗布する工程と、プライマーの塗布後、プライマーの塗布面に水系ウレタン樹脂を主成分とするコーティング剤にイソシアネートを添加したものを塗布する工程を含むものである。
【００３４】
手すりベルトの表層部の素材、 手すりベルトの表面の洗浄、イソシアネートを含むプライマー、水系ウレタン樹脂を主成分とするコーティング剤にあっては、第１例と同様であるので、第１例の説明を援用し説明を省略する。
水系ウレタン樹脂を主成分とするコーティング剤に添加するイソシアネートの添加量にあっては第２例と同様であるので、第２例の説明を援用し説明を省略する。
【実施例】
【００３５】
本発明の実施例及び比較例を挙げて、本発明に係る手すりベルトのコーティング方法の特徴について例証する。但し、本発明はこれらの実施例及び比較例によって何ら制限されるものではない。
【００３６】
［実施例１］
ウレタンゴム製手すりベルトの表面を、水で１０倍に希釈したアルカリ洗剤（グリスト１１００／（株）リンレイ製）を含ませた白パッド（スコッチ・ブライトパッドＮｏ．７４４５白／スリーエムジャパン（株）製）で洗浄し、表面を水拭きして乾燥させた後、基材表面の光沢を光沢計（ｍｉｃｒｏ−ＴＲＩ−ｇｌｏｓｓ／ＢＹＫ−Ｇａｒｄｅｎｅｒ製）で測定した。
【００３７】
この洗浄後のウレタンゴム製手すりベルトの表面に、水分散性イソシアネート（ＥＢＣプライマー／（株）リンレイ製）を専用布で１回塗布した。乾燥後、水系ウレタン樹脂を主成分とするコーティング剤（ＥＢＣ−５００とＥＢＣ助剤の混合液／（株）リンレイ製）を専用布で１回塗布し乾燥させ、光沢を光沢計で測定した。この作業を計３回繰り返して、ウレタンゴム製手すりベルトの表面に保護膜を形成した。
【００３８】
ウレタンゴム製手すりベルトの表面と保護膜の密着性試験として、ウレタンゴム製手すりベルトの表面に形成した保護膜に、ＪＩＳ−Ｋ５６００−５−６で規定された２ｍｍ間隔の２５マスのクロスカットを入れ、エスカレータの従動ローラを想定したゴム部材を１ｋｇの荷重で擦りつけ、クロスカット３マス相当部分の塗膜が剥がれ落ちるまでの擦り回数を測定した。
【００３９】
試験の結果を表１に示す。表１より明らかなように、１回の塗布から高い光沢値となり、３回の塗布で極めて高い光沢値となった。また、ウレタンゴム製手すりベルトの表面と保護膜との間に、極めて高い密着性が得られた。
【００４０】
［実施例２］
素地調整として、ウレタンゴム製手すりベルトの表面を、水で１０倍に希釈したアルカリ洗剤（グリスト１１００／（株）リンレイ製）を含ませた研磨パッド（ケンマロン３２０番／三共理化学（株）製）で洗浄し、さらに同様のアルカリ洗剤をスプレーしながら４００番、８００番、１５００番の研磨剤でこの順に研磨し、表面を水拭きして乾燥させた後、基材表面の光沢を光沢計で測定した。
【００４１】
この素地調整後のウレタンゴム製手すりベルトの表面に、水分散性イソシアネート（ＥＢＣプライマー／（株）リンレイ製）を専用布で１回塗布した。乾燥後、水系ウレタン樹脂を主成分とするコーティング剤（ＥＢＣ−５００とＥＢＣ助剤の混合液／（株）リンレイ製）を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００４２】
試験の結果を表１に示す。表１より明らかなように、１回の塗布では、実施例１より低いが、それでも高い光沢値となり、３回の塗布で極めて高い光沢値となった。また、ウレタンゴム製手すりベルトの表面と保護膜との間には、実施例１より高い密着性が得られた。
【００４３】
［実施例３］
ウレタンゴム製手すりベルトの表面に対し、実施例１と同様の洗浄を実施した。この洗浄後のウレタンゴム製手すりベルトの表面に、水系ウレタン樹脂を主成分とするコーティング剤（ＥＢＣ−５００とＥＢＣ助剤の混合液／（株）リンレイ製）１００重量部に対し、水分散性イソシアネート（ＥＢＣプライマー／（株）リンレイ製）をイソシアネート含有量で０．１、１、３、６、１０、３０、５０重量部添加したコーティング液を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００４４】
試験の結果を表１に示す。表１より明らかなように、１回の塗布から高い光沢値となり、３回の塗布で極めて高い光沢値となった。同様な洗浄条件でイソシアネートを添加していない比較例１に比べ、０．１〜５０重量部のイソシアネート添加量で密着性向上の効果が得られた。また、３〜３０重量部のイソシアネート添加量で、研磨による素地調整を行った比較例２に比べて高い密着性が得られた。
【００４５】
［実施例４］
ウレタンゴム製手すりベルトの表面に対し、実施例２と同様の素地調整を実施した。この素地調整後のウレタンゴム製手すりベルトの表面に、水系ウレタン樹脂を主成分とするコーティング剤（ＥＢＣ−５００とＥＢＣ助剤の混合液／（株）リンレイ製）１００重量部に対し、水分散性イソシアネート（ＥＢＣプライマー／（株）リンレイ製）をイソシアネート含有量で０．１、１、３、６、１０、３０、５０重量部添加したコーティング液を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００４６】
試験の結果を表１に示す。表１より明らかなように、１回の塗布では実施例１より低いが、３回の塗布で極めて高い光沢値となった。同様な洗浄条件でイソシアネートを添加していない比較例２に比べ、０．１〜５０重量部のイソシアネート添加量で密着性向上の効果が得られた。また、１〜３０重量部のイソシアネート添加量で、研磨による素地の調整を行った比較例２に比べて高い密着性が得られた。
【００４７】
［実施例５］
ウレタンゴム製手すりベルトの表面に対し、実施例１と同様の洗浄を実施した。この洗浄後のウレタンゴム製手すりベルトの表面に、水分散性イソシアネート（ＥＢＣプライマー／（株）リンレイ製）を専用布で１回塗布した。乾燥後、水系ウレタン樹脂を主成分とするコーティング剤（ＥＢＣ−５００とＥＢＣ助剤の混合液／（株）リンレイ製）１００重量部に対し、水分散性イソシアネート（ＥＢＣプライマー／（株）リンレイ製）をイソシアネート含有量で６重量部添加したコーティング液を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００４８】
試験の結果を表１に示す。表１より明らかなように、１回の塗布から高い光沢値となり、３回の塗布で極めて高い光沢値となった。また、ウレタンゴム製手すりベルトの表面と保護膜との間に、極めて高い密着性が得られた。
【００４９】
［比較例１］
ウレタンゴム製手すりベルトの表面に対し、実施例１と同様の洗浄を実施した。この洗浄後のウレタンゴム製手すりベルトの表面に、水系ウレタン樹脂を主成分とするコーティング剤（ＥＢＣ−５００とＥＢＣ助剤の混合液／（株）リンレイ製）を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００５０】
試験の結果を表１に示す。表１より明らかなように、１回の塗布から高い光沢値となり、３回の塗布で極めて高い光沢値となったが、ウレタンゴム製手すりベルトの表面と保護膜との間の密着性は、実施例１、２、３、４、５に比べ遙かに低いものであった。
【００５１】
［比較例２］
ウレタンゴム製手すりベルトの表面に対し、実施例２と同様の素地調整を実施した。この素地調整後のウレタンゴム製手すりベルトの表面に、水系ウレタン樹脂を主成分とするコーティング剤（ＥＢＣ−５００とＥＢＣ助剤の混合液／（株）リンレイ製）を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００５２】
試験の結果を表１に示す。表１より明らかなように、１回の塗布では、実施例１、３、５に比べ遙かに低い光沢値となり、３回の塗布でも実施例１、３、５の光沢値に届かなかった。また、ウレタンゴム製手すりベルトの表面と保護膜との間の密着性も、実施例１、２、４、５、および実施例３のイソシアネート添加量３〜３０重量部に比べ遙かに低いものであった。
【００５３】
［比較例３］
ウレタンゴム製手すりベルトの表面に対し、実施例２と同様の素地調整を実施した。この素地調整後のウレタンゴム製手すりベルトの表面に、エポキシ系シランカップリング剤（ＫＢＭ−４０３／信越化学工業（株）製）を専用布で１回塗布した。乾燥後、水系ウレタン樹脂を主成分とするコーティング剤（ＥＢＣ−５００とＥＢＣ助剤の混合液を専用布で１回塗布し乾燥させ、光沢を光沢計で測定した。この作業を計３回繰り返して、ウレタンゴム製手すりベルトの表面に保護膜を形成した。
保護膜形成後、実施例１と同様の密着性試験を実施した。
【００５４】
試験の結果を表１に示す。表１より明らかなように、１回の塗布では、実施例１、３、５に比べ遙かに低い光沢値となり、３回の塗布でも実施例１、３、５の光沢値に届かなかった。また、ウレタンゴム製手すりベルトの表面と保護膜との間の密着性も、実施例１、２、４、５、および実施例３のイソシアネート添加量３〜３０重量部に比べ遙かに低いものであった。
【表１】
2020175987.tif 000002
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
手すりベルトのコーティング方法であって、表層部の素材がウレタンゴム製又はクロロスルホン化ポリエチレン（ＣＳＭ）ゴム製の手すりベルトの表面にイソシアネートを含むプライマーを塗布する工程と、プライマーの塗布後、プライマーの塗布面に水系ウレタン樹脂を主成分とするコーティング剤を塗布する工程を含むことを特徴とする手すりベルトのコーティング方法。
【請求項２】
手すりベルトのコーティング方法であって、表層部の素材がウレタンゴム製又はクロロスルホン化ポリエチレン（ＣＳＭ）ゴム製の手すりベルトの表面に、水系ウレタン樹脂を主成分とするコーティング剤にイソシアネートを添加したものを塗布する工程を含むことを特徴とする手すりベルトのコーティング方法。
【請求項３】
手すりベルトのコーティング方法であって、表層部の素材がウレタンゴム製又はクロロスルホン化ポリエチレン（ＣＳＭ）ゴム製の手すりベルトの表面にイソシアネートを含むプライマーを塗布する工程と、プライマーの塗布後、プライマーの塗布面に、水系ウレタン樹脂を主成分とするコーティング剤にイソシアネートを添加したものを塗布する工程を含むことを特徴とする手すりベルトのコーティング方法。
【請求項４】
前記水系ウレタン樹脂を主成分とするコーティング剤に添加する前記イソシアネートの添加量は、前記水系ウレタン樹脂を主成分とするコーティング剤が１００重量部に対し前記イソシアネートが０．１〜５０重量部であることを特徴とする請求項２又は３に記載の手すりベルトのコーティング方法。
【手続補正２】
【補正対象書類名】明細書
【補正対象項目名】００１０
【補正方法】変更
【補正の内容】
【００１０】
上記の課題を解決するため、請求項１に記載の発明は、表層部の素材がウレタンゴム製又はクロロスルホン化ポリエチレン（ＣＳＭ）ゴム製の手すりベルトのコーティング方法であって、手すりベルトの表面にイソシアネートを含むプライマーを塗布する工程と、プライマーの塗布後、プライマーの塗布面に水系ウレタン樹脂を主成分とするコーティング剤を塗布する工程を含むことを特徴とする。
【手続補正３】
【補正対象書類名】明細書
【補正対象項目名】００１１
【補正方法】変更
【補正の内容】
【００１１】
請求項１に記載の発明によれば、表層部の素材がウレタンゴム製又はクロロスルホン化ポリエチレン（ＣＳＭ）ゴム製の手すりベルトの表面にイソシアネートを含むプライマーを塗布し、プライマーの塗布面に水系ウレタン樹脂を主成分とするコーティング剤を塗布するので、イソシアネートにより手すりベルトの表面と保護膜との高い密着性を確保することができる。
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによってもコーティング作業時間の短縮が図れる。
【手続補正４】
【補正対象書類名】明細書
【補正対象項目名】００１２
【補正方法】変更
【補正の内容】
【００１２】
請求項２に記載の発明は、表層部の素材がウレタンゴム製又はクロロスルホン化ポリエチレン（ＣＳＭ）ゴム製の手すりベルトのコーティング方法であって、手すりベルトの表面に、水系ウレタン樹脂を主成分とするコーティング剤にイソシアネートを添加したものを塗布する工程を含むことを特徴とする。
【手続補正５】
【補正対象書類名】明細書
【補正対象項目名】００１３
【補正方法】変更
【補正の内容】
【００１３】
請求項２に記載の発明によれば、表層部の素材がウレタンゴム製又はクロロスルホン化ポリエチレン（ＣＳＭ）ゴム製の手すりベルトの表面に、水系ウレタン樹脂を主成分とするコーティング剤にイソシアネートを添加したものを塗布するので、コーティング剤に添加されているイソシアネートにより手すりベルトの表面と保護膜との高い密着性を確保することができる。
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによっても作業時間を短縮できる。
さらには、手すりベルトの表面に、水系ウレタン樹脂を主成分とするコーティング剤にイソシアネートを添加したものを塗布するので、プライマーを塗布する工程が無くなり、その分作業を短縮できる。
【手続補正６】
【補正対象書類名】明細書
【補正対象項目名】００１４
【補正方法】変更
【補正の内容】
【００１４】
請求項３に記載の発明は、表層部の素材がウレタンゴム製又はクロロスルホン化ポリエチレン（ＣＳＭ）ゴム製の手すりベルトのコーティング方法であって、手すりベルトの表面にイソシアネートを含むプライマーを塗布する工程と、プライマーの塗布後、プライマーの塗布面に、水系ウレタン樹脂を主成分とするコーティング剤にイソシアネートを添加したものを塗布する工程を含むことを特徴とする。
【手続補正７】
【補正対象書類名】明細書
【補正対象項目名】００１５
【補正方法】変更
【補正の内容】
【００１５】
請求項３に記載の発明によれば、、表層部の素材がウレタンゴム製又はクロロスルホン化ポリエチレン（ＣＳＭ）ゴム製の手すりベルトの表面にイソシアネートを含むプライマーを塗布する工程と、プライマーの塗布後、プライマーの塗布面に、水系ウレタン樹脂を主成分とするコーティング剤にイソシアネートを添加したものを塗布するので、水系ウレタン樹脂を主成分とするコーティング剤に添加するイソシアネートのコーティング剤に対する比率が小さくてもベルトの表面と保護膜との高い密着性を確保することができる。
また、この密着性は手すりベルトの表面を研磨しない素面でも充分に得られるので、ベルトの表面の研磨工程を省略して、その分作業時間を短縮することができ、また、研磨による研磨粉が発生せず、作業環境の向上が図れる。
また、手すりベルトの表面を研磨しなければ、手すりベルトの表面に研磨による光沢を阻害する要因は無く、素面の状態からある程度の光沢があるので、コーティング剤の少ない塗布回数で高い光沢を得ることができ、これによっても作業時間を短縮できる。